(57)【要約】【課題】  有機媒体中に着色剤を分散する工程を有するトナーにおいて、着色力、透明性に優れたトナーを提供する。【解決手段】  有機媒体中に着色剤を分散する工程を有するトナーにおいて、特定の構造を有する顔料誘導体を目的のモノアゾ顔料に混在させたモノアゾ顔料組成物を少なくとも含有することを特徴とする構成とした。【選択図】  なし【特許請求の範囲】
【請求項１】
少なくとも着色剤及び樹脂を含有するトナーにおいて、該トナーが有機媒体中に前記着色剤を分散する工程を有する製造方法により生成されるトナーであり、該着色剤が、下記一般式（Ｉ）と（ＩＩ）で表される化合物が９０：１０〜５５：４５のモル比で混在するモノアゾ顔料組成物を少なくとも有することを特徴とするトナー。
【化１】
2006064902.tif 000007
（式中、Ｘ1〜Ｘ6及びＹ1〜Ｙ6は、それぞれ独立に、水素原子、炭素原子数１〜３個のアルキル基、炭素原子数１〜３個のアルコキシル基、ニトロ基、ハロゲン原子、スルフォニル基、芳香族で置換されたスルファモイル基、カルボン酸エステルを示し、もしくは、隣接する同士がイミダゾロン環を形成し、かつ、Ｙ1〜Ｙ6のうち少なくとも一つはカルボキシル基を示す。）
【請求項２】
該モノアゾ顔料組成物において、一般式（ＩＩ）で表される化合物の少なくとも一部が、一般式（Ｉ）で表される化合物の結晶構造中に含まれていることを特徴とする請求項１に記載のトナー。
【請求項３】
該モノアゾ顔料組成物が、一般式（Ｉ）で表される化合物の９０．０〜５５．０モル％と、一般式（ＩＩ）で表される化合物の１０．０〜４５．０モル％を同時に合成させたものであることを特徴とする請求項１又は２に記載のトナー。
【請求項４】
該モノアゾ顔料組成物において、一般式（Ｉ）と（ＩＩ）で表される化合物を７９：２１〜６５：３５のモル比で混在することを特徴とする請求項１乃至３のいずれかに記載のトナー。
【請求項５】
該モノアゾ顔料組成物が、水溶性樹脂、或いは水分散樹脂の存在下で合成させることを特徴とする請求項１乃至４のいずれかに記載のトナー。
【請求項６】
該モノアゾ顔料組成物の耐溶剤性度（トルエン加温試験）が０．５以上であることを特徴とする請求項１乃至５のいずれかに記載のトナー。
【発明の詳細な説明】
【技術分野】
【０００１】
本発明は、電子写真、静電印刷等の画像形成方法において静電荷像を現像するためのトナー、またはトナージェット方式の画像形成方法においてトナー像を形成するためのトナーに関し、特にトナーで形成されたトナー像を転写材のようなプリントシートに加熱加圧定着させる定着方式に供されるトナーに関する。
【背景技術】
【０００２】
従来、電子写真、静電印刷等による画像形成方法において、優れたフルカラー画像再現性を得るために、カラートナー用着色剤としては色相、着色力、透明性等の光学的特性に加えて、耐光性、耐熱性、耐溶剤性等の耐久特性が要求される。そのため、使用される着色剤は耐久特性の面から、一般に染料よりも顔料の方が好ましく、黄色顔料としては、たとえば、Ｃ．Ｉ．Ｐｉｇｍｅｎｔ  Ｙｅｌｌｏｗ  １２、同１３、同１７のようなベンジジン系ジスアゾ顔料やＣ．Ｉ．Ｐｉｇｍｅｎｔ  Ｙｅｌｌｏｗ  ９３、同１５１、同１５４、同１８０のような縮合アゾ顔料などが使用されている。
【０００３】
しかしながら、これらの顔料においては光学特性及び耐久特性の全てを満足できるものは少なく、それぞれ一長一短があるのが現状である。更に、他の顔料に比べて高価であることからトナーに使用される顔料は限られている。
【０００４】
そこで生産量が多く、安価なモノアゾ顔料をトナーに使用する試みがなされている。一般式（Ｉ）で示されるモノアゾ系黄色顔料は、一次粒子径の小さい状態では光学的特性は優れ、十分な画像再現性が得られる。しかし、結晶安定性が悪く、耐熱性、耐溶剤性が悪いという欠点がり、トナーの製造工程において凝集や結晶成長等が起こり、不透明になるため、トナーに使用するのは困難であった。
【０００５】
これらの問題を解決するため、モノアゾ顔料の結晶安定性を向上させる試みがなされている。例えば、顔料合成時にモノアゾ顔料の構造に類似する顔料誘導体を同時生成する方法（特許文献１及び２参照）や構造の異なるモノアゾ顔料２種を同時生成する方法（特許文献３参照）等である。
【０００６】
しかし、上記のような方法では混練粉砕法により得られるトナーにおいては改良が見られるものの、例えば懸濁重合法やポリマー溶解懸濁法等のように、顔料組成物を有機溶媒に分散する工程、更には加熱下における造粒工程や重合工程を有するトナーにおいては満足のいく透明性を得ることはできないのが現状である。
【０００７】
【特許文献１】特許第３１２２７７０号
【特許文献２】特開２０００−６３６９４公報
【特許文献３】特開２００１−３２４８３７公報
【発明の開示】
【発明が解決しようとする課題】
【０００８】
本発明は、上記問題点に鑑みてなされたものであり、トナー製造時において、モノアゾ顔料を有機媒体中で分散させる工程や、造粒（重合）工程において、凝集、結晶成長等を抑制し、トナー中に顔料を微分散させることができ、着色力、透明性に優れたトナーを提供することを目的とする。
【課題を解決するための手段】
【０００９】
本発明者らは、鋭意検討の結果、特定の構造を有する顔料誘導体を目的のモノアゾ顔料に任意の割合で混在させることにより、前記課題を解決できることを見出し、本発明を完成させた。
【００１０】
すなわち、本発明は以下の通りである。
【００１１】
（１）少なくとも着色剤及び樹脂を含有するトナーにおいて、該トナーが有機媒体中に前記着色剤を分散する工程を有する製造方法により生成されるトナーであり、該着色剤が、下記一般式（Ｉ）と（ＩＩ）で表される化合物が９０：１０〜５５：４５のモル比で混在するモノアゾ顔料組成物を少なくとも有することを特徴とするトナー。
【００１２】
【化１】
2006064902.tif 000002
（式中、Ｘ1〜Ｘ6及びＹ1〜Ｙ6は、それぞれ独立に、水素原子、炭素原子数１〜３個のアルキル基、炭素原子数１〜３個のアルコキシル基、ニトロ基、ハロゲン原子、スルフォニル基、芳香族で置換されたスルファモイル基、カルボン酸エステルを示し、もしくは、隣接する同士がイミダゾロン環を形成し、かつ、Ｙ1〜Ｙ6のうち少なくとも一つはカルボキシル基を示す。）
【００１３】
（２）該モノアゾ顔料組成物において、一般式（ＩＩ）で表される化合物の少なくとも一部が、一般式（Ｉ）で表される化合物の結晶構造中に含まれていることを特徴とする（１）に記載のトナー。
【００１４】
（３）該モノアゾ顔料組成物が、一般式（Ｉ）で表される化合物の９０．０〜５５．０モル％と、一般式（ＩＩ）で表される化合物の１０．０〜４５．０モル％を同時に合成させたものであることを特徴とする（１）又は（２）に記載のトナー。
【００１５】
（４）該モノアゾ顔料組成物が、下記一般式（Ｉ）で表されるモノアゾ化合物（Ｉ）と、一般式（ＩＩ）で表されるモノアゾ化合物（ＩＩ）を７９：２１〜６５：３５のモル比で混在するモノアゾ顔料組成物であることを特徴とする（１）乃至（３）に記載のトナー。
【００１６】
（５）該モノアゾ顔料組成物が、水溶性樹脂、或いは水分散樹脂の存在下で合成させることを特徴とする（１）乃至（４）に記載のトナー。
【００１７】
（６）該モノアゾ顔料組成物の耐溶剤性度（トルエン加温試験）が０．５以上であることを特徴とする（１）乃至（５）に記載のトナー。
【発明の効果】
【００１８】
本発明によれば、トナー中にモノアゾ顔料を有機媒体中での分散工程及び造粒（重合）工程を経ても微分散させることができ、着色力、透明性に優れ、安価でバランスの良いカラートナーを提供することができる。
【発明を実施するための最良の形態】
【００１９】
以下に、本発明をさらに詳細に説明する。
【００２０】
以下に述べる本発明で特徴付けられるモノアゾ顔料組成物を用いることにより、顔料の結晶安定性が改良でき、有機媒体中における分散・加熱を受けても凝集や結晶成長を抑え、結果的にモノアゾ顔料組成物を微分散したトナーを得ることが可能となる。
【００２１】
モノアゾ化合物（Ｉ）で示されるモノアゾ顔料としては、具体的にはＣ．Ｉ．Ｐｉｇｍｅｎｔ  Ｙｅｌｌｏｗ１、Ｃ．Ｉ．Ｐｉｇｍｅｎｔ  Ｙｅｌｌｏｗ３、Ｃ．Ｉ．Ｐｉｇｍｅｎｔ  Ｙｅｌｌｏｗ４９、Ｃ．Ｉ．Ｐｉｇｍｅｎｔ  Ｙｅｌｌｏｗ６５、Ｃ．Ｉ．Ｐｉｇｍｅｎｔ  Ｙｅｌｌｏｗ７３、Ｃ．Ｉ．Ｐｉｇｍｅｎｔ  Ｙｅｌｌｏｗ７４、Ｃ．Ｉ．Ｐｉｇｍｅｎｔ  Ｙｅｌｌｏｗ９７、Ｃ．Ｉ．Ｐｉｇｍｅｎｔ  Ｙｅｌｌｏｗ９８、Ｃ．Ｉ．Ｐｉｇｍｅｎｔ  Ｙｅｌｌｏｗ１６７、Ｃ．Ｉ．Ｐｉｇｍｅｎｔ  Ｙｅｌｌｏｗ１７５等が挙げられる。
【００２２】
上記したような一般式（Ｉ）で表される化合物の製造方法としては、下記の式（ＩＩＩ）で表される任意の構造を有する芳香族アミノ化合物をジアゾ成分としてジアゾ化して、下記の式（ＩＶ）で表される任意の構造を有するアセトアセトアミド化合物をカップリング成分としてカップリングさせることにより得られる。
【００２３】
【化２】
2006064902.tif 000003
（但し、上記式中、Ｘ1〜Ｘ6は前記定義の通りである。）
【００２４】
本発明に使用されるモノアゾ顔料組成物は上記のモノアゾ化合物に対して、一般式（ＩＩ）で表されるモノアゾ化合物を９０：１０〜５５：４５のモル比で混在させることにより特徴づけられる。このようなモノアゾ顔料組成物の製造方法としては、前記したモノアゾ顔料の製造方法において、式（ＩＩＩ）で表される芳香族アミノ化合物の１０〜４５モル％を式（Ｖ）で表されるカルボキシル基含有芳香族アミノ化合物に置き換えるか、又は式（ＩＶ）で表されるアセトアセトアミド化合物の１０〜４５モル％を式（ＶＩ）で表されるカルボキシル基含有アセトアセトアミド化合物に置き換えるか、もしくはその両方を用いることによって達成できる。ただし、両方を用いる場合には式（ＩＩＩ）の芳香族アミノ化合物と式（ＩＶ）のアセトアセトアミド化合物の合計モル量と式（Ｖ）のカルボキシル基含有芳香族アミノ化合物と式（ＶＩ）のカルボキシル基含有アセトアセトアミド化合物の合計モル量との比が９０：１０〜５５：４５になるようにしなければならない。
【００２５】
【化３】
2006064902.tif 000004
（但し、上記式中、Ｙ1〜Ｙ6は前記定義のとおりである。）
【００２６】
上記のように式（Ｉ）と式（ＩＩ）の化合物のモル比は９０：１０〜５５：４５でなければならない。式（ＩＩ）の化合物の量が１０％より少ない場合には、十分な結晶安定性が得られず、凝集・結晶成長を抑えることができない。さらに顕著な結晶安定性を得るためには２１％以上であることが好ましい。しかし、式（ＩＩ）の化合物が多すぎる場合には、式（Ｉ）の化合物本来の色調・着色力を損なうため４５％以上にすることは好ましくない。以上の理由により、式（Ｉ）と式（ＩＩ）の化合物のモル比は９０：１０〜５５：４５である必要があり、より好ましくは７９：２１〜５５：４５であり、更に好ましくは、７９：２１〜６５：３５である。
【００２７】
上記のモノアゾ顔料組成物の１次粒子径をなるべく小さくし、しかも微分散させやすくするために、水溶性樹脂、あるいは水分散樹脂の存在下でカップリングし、生成させることが好ましい。本発明に使用できる水溶性樹脂、あるいは水分散樹脂は特に制限されないが、具体的に挙げると、ポリエステル系、スチレン−アクリル共重合体系、スチレン−マレイン酸共重合体系、アクリル共重合体系、アルキド系、エポキシ系、ウレタン系、及びそれらのハイブリッド系等の親水性基を有する樹脂が挙げられる。
【００２８】
上記の方法によりモノアゾ顔料組成物の結晶安定性を向上させ、結果的に耐溶剤性度を０．５以上にすることができる。耐溶剤制度が０．５未満である場合には、モノアゾ顔料組成物を有機媒体に分散し、さらに加熱した場合において、凝集や結晶成長等の影響が顕著に表れ、トナー中に微分散できなくなる。本発明における耐溶剤性度の測定手順については後述する方法に従う。
【００２９】
モノアゾ顔料組成物をトナー中に均一に分散させるためには表面疎水性度が２．０以上であることが好ましい。表面疎水性度が２．０未満である場合には、造粒（重合）工程において顔料が凝集を起こしたり、トナー粒子表面に局在することにより透明性を損なう結果となる。本発明でいう表面疎水性度の測定手順については後述する方法に従う。
【００３０】
表面疎水性度を２．０以上にする方法としては、公知の表面処理剤を使用することができる。例えば、界面活性剤、脂肪酸エステル、油、シランカップリング剤、ロジン等の表面処理剤を、モノアゾ顔料組成物１００質量部に対して１〜１５質量部用いることによって調整することができる。
【００３１】
本発明のトナーの製造方法としては、好ましくは、ポリマー溶解懸濁法、懸濁重合法、分散重合法等が挙げられるが、本発明の効果がより顕著に表れるのはポリマー溶解懸濁法または懸濁重合法である。
【００３２】
ポリマー溶解懸濁法によるトナーの製造方法においては、まず、有機媒体に結着樹脂および顔料組成物を溶解分散させ、更にワックスや必要に応じた他の添加剤とともに、撹拌機等によって均一に溶解混合または分散させ、トナー形成用の液状混合物を作製する。その場合、予め着色剤、ワックス、他の添加剤を溶融混練したものを有機媒体中に添加してもよい。こうして得られた液状混合物を、分散安定化剤を含有する分散媒体（好ましくは水系媒体）中に添加し、撹拌装置として高速撹拌機もしくは超音波分散機のような高速分散機を使用してトナー粒子径まで分散懸濁させる（造粒工程）。そして、バインダーを溶解するために用いた有機溶媒を加熱、または減圧により除去し、さらにメタノール、エタノール、１−プロパノール、ｔ−ブチルアルコール、アセトン等の溶媒を添加することによって有機溶媒を完全に除去させ、トナー粒子を得ることができる。
【００３３】
懸濁重合法によるトナーの製造方法においては、まず、トナーバインダーである樹脂を構成する重合性単量体を分散媒として顔料組成物を分散機により処理し顔料分散ペーストとする。得られた顔料分散ペーストを重合性単量体および重合開始剤、更にワックスや必要に応じた他の添加剤とともに、撹拌機等によって均一に溶解混合または分散させ、単量体組成物を作製する。こうして得られた単量体組成物を、分散安定化剤を含有する分散媒体（好ましくは水系媒体）中に添加し、撹拌装置として高速撹拌機もしくは超音波分散機のような高速分散機を使用してトナー粒子径まで微分散させる（造粒工程）。そして、重合工程において微分散された単量体組成物を光や熱により重合反応させ、トナー粒子を得ることができる。
【００３４】
ポリマー溶解懸濁法に用いることのできる有機媒体は、トナーバインダーに応じて決められるものであり、特に限定されない。具体的には、メチルセロソルブ、セロソルブ、イソプロピルセロソルブ、ブチルセロソルブ、ジエチレングリコール、モノブチルエーテル等のエーテルアルコール類；アセトン、メチルエチルケトン、メチルイソブチルケトン等のケトン類；酢酸エチル、酢酸ブチル、プロピオン酸エチル、セロソルブアセテート等のエステル類；ヘキサン、オクタン、石油エーテル、シクロヘキサン、ベンゼン、トルエン、キシレン等の炭化水素類；トリクロロエチレン、ジクロロメタン、クロロホルム等のハロゲン化炭化水素類；エチルエーテル、ジメチルグリコール、トリオキサンテトラヒドロフラン等のエーテル類；メチラール、ジエチルアセタール等のアセタール類；ニトロプロペン、ニトロベンゼン、ジメチルスルホキシド等の硫黄・窒素含有有機化合物類等から選ばれる。
【００３５】
懸濁重合法における分散媒として本発明に用いることができる重合性単量体は、付加重合系あるいは縮合重合系単量体である。好ましくは、付加重合系単量体である。具体的にはスチレン、ｏ−メチルスチレン、ｍ−メチルスチレン、ｐ−メチルスチレン、ｐ−メトキシスチレン、ｐ−フェニルスチレン、ｐ−クロルスチレン、３，４−ジクロルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン等のスチレン及びその誘導体；エチレン、プロピレン、ブチレン、イソブチレン等のエチレン不飽和モノオレフィン類；ブタジエン、イソプレン等の不飽和ポリエン類；塩化ビニル、塩化ビリニデン、臭化ビニル、ヨウ化ビニルなどのハロゲン化ビニル類；酢酸ビニル、プロピオン酸ビニル、ベンゾエ酸ビニル等のビニルエスエル類；メタクリル酸メチル、メタクリル酸エチル、メタクリル酸プロピル、メタクリル酸−ｎ−オクチル、メタクリル酸ドデシル、メタクリル酸−２−エチルヘキシル、メタクリル酸ステアリル、メタクリル酸フェニル、メタクリル酸ジメチルアミノエチル、メタクリル酸ジエチルアミノエチル等のα−メチレン脂肪酸モノカルボン酸エステル類；アクリル酸メチル、アクリル酸エチル、アクリル酸−ｎ−ブチル、アクリル酸イソブチル、アクリル酸プロピル、アクリル酸−ｎ−オクチル、アクリル酸ドデシル、アクリル酸−２−エチルヘキシル、アクリル酸ステアリル、アクリル酸−２−クロルエチル、アクリル酸フェニルなどのアクリル酸エステル類；ビニルメチルエーテル、ビニルエチルエーテル、ビニルイソブチルエーテルなどのビニルエーテル類；ビニルメチルケトン、ビニルヘキシルケトン、メチルイソプロペニルケトン等のＮ−ビニル化合物；ビニルナフタリン類；アクリロニトリル、メタクリロニトリル、アクリルアミド等のアクリル酸誘導体などを挙げることができる。
【００３６】
有機媒体に顔料組成物を分散させる方法としては公知の方法を用いることができる。例えば、有機媒体中に必要に応じて樹脂、顔料分散剤を溶かし込み、撹拌しながら顔料粉末を徐々に加え十分に溶媒になじませる。さらにボールミル、ペイントシェーカー、ディゾルバー、アトライター、サンドミル、ハイスピードミル等の分散機により機械的剪断力を加えることで顔料を安定に微分散、すなわち均一な微粒子状に分散することができる。
【００３７】
ポリマー溶解懸濁法に使用されるトナーバインダーとしての樹脂は特に制限はない。例えば、スチレン樹脂、アクリル系樹脂、スチレン−アクリル系樹脂、ポリエチレン樹脂、ポリエチレン−酢酸ビニル系樹脂、酢酸ビニル樹脂、ポリブタジエン樹脂、フェノール樹脂、ポリウレタン樹脂、ポリブチラール樹脂、ポリエステル樹脂等が挙げられる。これらの中でも、スチレン系樹脂、アクリル系樹脂、スチレン−アクリル系樹脂、ポリエステル樹脂等がトナー特性の上で望ましい。
【００３８】
懸濁重合法に使用されるトナーバインダーとしての樹脂を構成する重合性単量体としては、前記重合性単量体の具体例と同様のものが使用可能である。
【００３９】
本発明のトナーは前述したモノアゾ顔料組成物を少なくとも含有するものであるが、他の着色剤を併用して用いてもよい。着色剤としては、公知の顔料及び染料が利用できる。着色剤の添加量は、バインダー樹脂または重合性単量体１００質量部当たり３〜２０質量部添加することが好ましい。
【００４０】
前記の製造方法において用いることのできる水系の分散媒体は、主としてトナーバインダー、有機媒体、単量体および重合体の溶解性から決められるものである。具体的には、例えば水；メチルアルコール、エチルアルコール、変性エチルアルコール、イソプロピルアルコール、ｎ−ブチルアルコール、イソブチルアルコール、ｔｅｒｔ−ブチルアルコール、ｓｅｃ−ブチルアルコール、ｔｅｒｔ−アミルアルコール、３−ペンタノール、オクチルアルコール、ベンジルアルコール、シクロヘキサノール等のアルコール類；メチルセロソルブ、セロソルブ、イソプロピルセロソルブ、ブチルセロソルブ、ジエチレングリコールモノブチルエーテル等のエーテルアルコール類；アセトン、メチルエチルケトン、メチルイソブチルケトン等のケトン類；酢酸エチル、酢酸ブチル、プロピオン酸エチル、セロソルブアセテート等のエステル類；ヘキサン、オクタン、シクロヘキサン、ベンゼン、トルエン、キシレン等の炭化水素類；エチルエーテル、エチレングリコール等のエーテル類；メチラール、ジエチルアセタール等のアセタール類；ギ酸、酢酸、プロピオン酸等の酸類；ニトロプロペン、ニトロベンゼン、ジメチルアミン、モノエタノールアミン、ピリジン、ジメチルスルホキシド、ジメチルホルムアミド等の硫黄、窒素含有有機化合物類等から選ばれるが、水またはアルコール類であることが特に好ましい。またこれらの溶媒を２種類以上混合して用いることもできる。分散媒体に対する液状混合物の濃度は、分散媒体に対して単量体１〜８０質量％、好ましくは１０〜６５質量％である。
【００４１】
水系の分散媒体中での造粒工程に用いることのできるトナー粒子の分散安定化剤は公知のものが使用可能である。具体例としては、無機化合物として、リン酸カルシウム、リン酸マグネシウム、リン酸アルミニウム、リン酸亜鉛、炭酸カルシウム、炭酸マグネシウム、水酸化カルシウム、水酸化マグネシウム、水酸化アルミニウム、メタケイ酸カルシウム、硫酸カルシウム、硫酸バリウム、ベントナイト、シリカ、アルミナ等が挙げられる。有機化合物として、ポリビニルアルコール、ゼラチン、メチルセルロース、メチルヒドロキシプロピルセルロース、エチルセルロース、カルボキシメチルセルロースのナトリウム塩、ポリアクリル酸及びその塩、デンプン等を水相に分散させて使用できる。分散安定化剤の濃度は単量体１００質量％に対して０．２〜２０質量％が好ましい。
【００４２】
懸濁重合法を用いた本発明のトナーに用いる重合開始剤としては公知の重合開始剤を挙げることができる。具体的には、重合開始剤としては、２，２’−アゾビス−（２，４−ジメチルバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、アゾビスイソブチロニトリルの如きアゾ系又はジアゾ系重合開始剤；ベンゾイルペルオキシド、メチルエチルケトンペルオキシド、ジイソプロピルペルオキシカーボネート、クメンヒドロペルオキシド、ｔ−ブチルヒドロペルオキシド、ジ−ｔ−ブチルペルオキシド、ジクシルペルオキシド、２，４−ジクロロベンゾイルペルオキシド、ラウロイルペルオキシド、２，２−ビス（４，４−ｔ−ブチルペルオキシシクロヘキシル）プロパン、トリス−（ｔ−ブチルペルオキシ）トリアジンの如き過酸化物系開始剤や過酸化物を側鎖に有する高分子開始剤；過硫酸カリウム、過硫酸アンモニウムの如き過硫酸塩；過酸化水素など
【００４３】
ラジカル重合性の三官能以上の重合開始剤としては、トリス（ｔ−ブチルパーオキシ）トリアジン、ビニルトリス（ｔ−ブチルパーオキシ）シラン、２，２−ビス（４，４−ジ−ｔ−ブチルパーオキシシクロヘキシル）プロパン、２，２−ビス（４，４−ジ−ｔ−アミルパーオキシシクロヘキシル）プロパン、２，２−ビス（４，４−ジ−ｔ−オクチルパーオキシシクロヘキシル）プロパン、２，２−ビス（４，４−ジ−ｔ−ブチルパーオキシシクロヘキシル）ブタン等のラジカル重合性多官能重合開始剤が挙げられる。重合開始剤の濃度は単量体に対して０．１〜２０質量％が好ましく、より好ましくは０．１〜１０質量％である。
【００４４】
また、懸濁重合法を用いた本発明のトナーに用いる連鎖移動剤としては公知の連鎖移動剤を挙げることができる。
【００４５】
さらに、本発明ではトナーへの様々な特性付与を目的として、以下に示すようなトナーの添加剤を用いることもできる。
【００４６】
トナーの摩擦帯電特性を安定化するために、荷電制御剤を含有させても良い。この場合、トナーの帯電スピードが速く且つ一定の帯電量を安定して維持できる荷電制御剤が好ましい。重合法によりトナーを製造する場合には、重合阻害性がない荷電制御剤を用いることが特に好ましい。具体的には、ネガ系制御剤としては、サリチル酸、アルキルサリチル酸、ジアルキルサリチル酸、ナフトエ酸、ダイカルボン酸等の金属化合物；スルホン酸、カルボン酸を側鎖にもつ高分子型化合物；ホウ素化合物；尿素化合物；ケイ素化合物；カリークスアレーン等が好ましい。ポジ系制御剤としては、四級アンモニウム塩、該四級アンモニウム塩を側鎖に有する高分子型化合物、グアニジン化合物、イミダゾール化合物等が好ましい。これら荷電制御剤は、結着樹脂１００質量部に対し０．５〜１０質量部添加することが好ましい。
【００４７】
また、本発明のトナーは、流動性付与剤、研磨剤、滑剤、荷電制御粒子等の公知の添加剤をトナー粒子に外添されていてもよい。
【００４８】
流動性付与剤としては、金属酸化物（酸化ケイ素、酸化アルミニウム、酸化チタン等）が好適に用いられる。これらは疎水化処理を行ったものがより好ましい。研磨剤としては、金属酸化物（チタン酸ストロンチウム、酸化セリウム、酸化アルミニウム、酸化マグネシウム、酸化クロムなど）、窒化物（窒化ケイ素等）、炭化物（炭化ケイ素等）、金属塩（硫酸カルシウム、硫酸バリウム、炭酸カルシウム等）が好適に用いられる。滑剤としては、フッ素系樹脂粉末（フッ化ビニリデン、ポリテトラフルオロエチレン等）、脂肪酸金属塩（ステアリン酸亜鉛、ステアリン酸カルシウム等）が好適に用いられる。荷電制御性粒子としては、金属酸化物（酸化スズ、酸化チタン、酸化亜鉛、酸化ケイ素、酸化アルミニウム等）、カーボンブラック等が好適に用いられる。
【００４９】
これらの添加剤は、トナー粒子１００質量部に対し０．１〜１０質量部が用いられ、好ましくは０．１〜５質量部が用いられる。これらの添加剤は、単独で使用しても良いし、複数を併用しても良い。
【００５０】
本発明のトナーはトナーのみからなる一成系分現像剤として用いることもできるし、キャリアと混合して二成分系現像剤として用いることもできる。
【００５１】
本発明における耐溶剤性度とは以下の手順で得られた数値をいう。
１）試料１．５ｇを５０ｍｌガラス瓶にいれ、トルエン２０ｍｌ、ガラスビーズ２５ｇを加えペイントシェーカーで１時間分散させる。
２）ガラス瓶を６０℃に加熱し１時間放置する。
３）得られた顔料分散ペーストをスライドガラスにワイヤーバーにより均一に塗布し、自然乾燥する。
４）得られたスライドガラスの透過スペクトルを分光光度計により測定し、以下の式により算出する。
耐溶剤性度＝（５２０ｎｍ透過率−４５０ｎｍ透過率）／７００ｎｍ透過率
【００５２】
本発明でいう表面疎水性度とは以下の手順で得られた値をいう。
１）試料０．２ｇを１００ｍｌビーカーに入れ、純水５０ｍｌを加える。
２）マグネチックスターラーで撹拌しながら、液面下にＩＰＡ（イソプロピルアルコール）を滴下する。
３）試料が完全に湿潤し、液面上に試料がみとめられなくなった点を終点とする。
４）終点に至るまでに添加したＩＰＡ量（ｍｌ）を表面疎水性度とする。
【実施例】
【００５３】
以下に、実施例を挙げて本発明を具体的に説明するが、本発明はこれらの実施例に制限されるものではない。なお、実施例中で使用する部はすべて質量部を示す。
【００５４】
＜モノアゾ顔料組成物の製造例１＞
２−ニトロ−４−クロロ−アニリン１５５．３ｇと４−カルボキシアニリン２７．４ｇとを、水６００ｇ及び１０％塩酸１０００ｇの混合物中に加えて撹拌し、それから０℃に冷却し、亜硝酸ソーダ７５ｇを１００ｇに溶解させたものを３０分かけて滴下し、３０分撹拌しジアゾ化する。これにスルファミン酸で過剰の亜硝酸を消失させた後、濾過を行ってジアゾ溶液とした。別に２−クロロアセトアセトアニライド２１１．５ｇを水５０００ｇに加え、水酸化ナトリウム４８ｇを加え溶解させ、次いで酢酸１２０ｇと水１２０ｇとの混合物を添加することによって析出させてカップリング成分懸濁液とした。１５℃に調整したカップリング成分懸濁液にジアゾ溶液を９０分かけて滴下し添加し、さらに３０分撹拌しカップリング反応を終了した。次に疎水化処理剤として大豆油１８．５ｇを加えて３０分撹拌して、９０℃に昇温し、３０分撹拌しながら熟成させた後、濾過、水洗して副生成塩などを除去し、顔料ケーキをほぐした後、減圧乾燥機により４０℃で乾燥させモノアゾ黄色顔料組成物１（収量３９８．３ｇ）を得た。
【００５５】
＜モノアゾ顔料組成物の製造例２＞
２−ニトロ−４−メチル−アニリン１５２ｇを、水６００ｇ及び１０％塩酸１０００ｇの混合物中に加えて撹拌し、それから０℃に冷却し、亜硝酸ソーダ７５ｇを１００ｇに溶解させたものを３０分かけて滴下し、３０分撹拌しジアゾ化する。これにスルファミン酸で過剰の亜硝酸を消失させた後、濾過を行ってジアゾ溶液とした。別にアセトアセトアニライド１１５．１ｇと２−カルボキシアセトアセトアニライド７７．４ｇとを水５０００ｇ部に加え、水酸化ナトリウム４８ｇ部を加え溶解させ、次いで水分散ポリエステル（イーストマン  ケミカル社製、Ｅａｓｔｅｋ２１４０）２０％水分散液２００ｇを加えた後、酢酸１２０ｇと水１２０ｇとの混合物を添加することによって析出させてカップリング成分懸濁液とした。１５℃に調整したカップリング成分懸濁液にジアゾ溶液を９０分かけて滴下し添加し、さらに３０分撹拌しカップリング反応を終了した。次に疎水化処理剤としてロジン３５ｇを加えて３０分撹拌して、９０℃に昇温し、３０分撹拌しながら熟成させた後、濾過、水洗して副生成塩などを除去し、顔料ケーキをほぐした後、減圧乾燥機により４０℃で乾燥させモノアゾ黄色顔料組成物２（収量３４５．１ｇ）を得た。
【００５６】
＜モノアゾ顔料組成物の製造例３＞
２−メトキシ−４−ニトロ−アニリン１４２．８ｇとアントラニル酸２０．６ｇとを、水６００ｇ及び１０％塩酸１０００ｇの混合物中に加えて撹拌し、それから０℃に冷却し、亜硝酸ソーダ７５ｇを１００ｇに溶解させたものを３０分かけて滴下し、３０分撹拌しジアゾ化する。これにスルファミン酸で過剰の亜硝酸を消失させた後、濾過を行ってジアゾ溶液とした。別に２−メトキシアセトアセトアニライド２０７．０ｇを水５０００ｇに加え、水酸化ナトリウム４８ｇを加え溶解させ、次いで水分散ポリエステル（イーストマン  ケミカル社製、Ｅａｓｔｅｋ１１００）２０％水分散液２００ｇを加えた後、酢酸１２０ｇと水１２０ｇとの混合物を添加することによって析出させてカップリング成分懸濁液とした。１５℃に調整したカップリング成分懸濁液にジアゾ溶液を９０分かけて滴下し添加し、さらに３０分撹拌しカップリング反応を終了した。次に疎水化処理剤としてステアリン酸メチルエステル１８．０ｇを加えて３０分撹拌して、９０℃に昇温し、３０分撹拌しながら熟成させた後、濾過、水洗して副生成塩などを除去し、顔料ケーキをほぐした後、減圧乾燥機により４０℃で乾燥させモノアゾ黄色顔料組成物３（収量３９０．５ｇ）を得た。
【００５７】
＜モノアゾ顔料組成物の製造例４＞
２−メトキシ−４−ニトロ−アニリン１２６．０ｇとアントラニル酸３４．３ｇとを、水６００ｇ及び１０％塩酸１０００ｇの混合物中に加えて撹拌し、それから０℃に冷却し、亜硝酸ソーダ７５ｇを１００ｇに溶解させたものを３０分かけて滴下し、３０分撹拌しジアゾ化する。これにスルファミン酸で過剰の亜硝酸を消失させた後、濾過を行ってジアゾ溶液とした。別に２−メトキシアセトアセトアニライド２０７．０ｇを水５０００ｇに加え、水酸化ナトリウム４８ｇを加え溶解させ、次いで水分散ポリエステル（イーストマン  ケミカル社製、Ｅａｓｔｅｋ１１００）２０％水分散液２００ｇを加えた後、酢酸１２０ｇと１２０ｇ部との混合物を添加することによって析出させてカップリング成分懸濁液とした。１５℃に調整したカップリング成分懸濁液にジアゾ溶液を９０分かけて滴下し添加し、さらに３０分撹拌しカップリング反応を終了した。次に疎水化処理剤としてステアリン酸メチルエステル１８．０ｇを加えて３０分撹拌して、９０℃に昇温し、３０分撹拌しながら熟成させた後、濾過、水洗して副生成塩などを除去し、顔料ケーキをほぐした後、減圧乾燥機により４０℃で乾燥させモノアゾ黄色顔料組成物４（収量３８８．９ｇ）を得た。
【００５８】
＜モノアゾ顔料組成物の製造例５＞
２−メトキシ−４−ニトロ−アニリン１５９．６ｇとアントラニル酸６．９ｇとを、水６００ｇ及び１０％塩酸１０００ｇの混合物中に加えて撹拌し、それから０℃に冷却し、亜硝酸ソーダ７５ｇを１００ｇに溶解させたものを３０分かけて滴下し、３０分撹拌しジアゾ化する。これにスルファミン酸で過剰の亜硝酸を消失させた後、濾過を行ってジアゾ溶液とした。別に２−メトキシアセトアセトアニライド２０７．０ｇを水５０００ｇに加え、水酸化ナトリウム４８ｇを加え溶解させ、次いで水分散ポリエステル（イーストマン  ケミカル社製、Ｅａｓｔｅｋ１１００）２０％水分散液２００ｇを加えた後、酢酸１２０ｇと水１２０ｇとの混合物を添加することによって析出させてカップリング成分懸濁液とした。１５℃に調整したカップリング成分懸濁液にジアゾ溶液を９０分かけて滴下し添加し、さらに３０分撹拌しカップリング反応を終了した。次に疎水化処理剤としてステアリン酸メチルエステル１８．０ｇを加えて３０分撹拌して、９０℃に昇温し、３０分撹拌しながら熟成させた後、濾過、水洗して副生成塩などを除去し、顔料ケーキをほぐした後、減圧乾燥機により４０℃で乾燥させモノアゾ黄色顔料組成物５（収量３９０．３ｇ）を得た。
【００５９】
＜モノアゾ顔料組成物の製造例６＞
２−メトキシ−４−ニトロ−アニリン１６８．０ｇを、水６００ｇ及び１０％塩酸１０００ｇの混合物中に加えて撹拌し、それから０℃に冷却し、亜硝酸ソーダ７５ｇを１００ｇに溶解させたものを３０分かけて滴下し、３０分撹拌しジアゾ化する。これにスルファミン酸で過剰の亜硝酸を消失させた後、濾過を行ってジアゾ溶液とした。別に２−メトキシアセトアセトアニライド２０７．０ｇを水５０００ｇに加え、水酸化ナトリウム４８ｇを加え溶解させ、次いで水分散ポリエステル（イーストマン  ケミカル社製、Ｅａｓｔｅｋ１１００）２０％水分散液２００ｇを加えた後、酢酸１２０ｇと水１２０ｇとの混合物を添加することによって析出させてカップリング成分懸濁液とした。１５℃に調整したカップリング成分懸濁液にジアゾ溶液を９０分かけて滴下し添加し、さらに３０分撹拌しカップリング反応を終了した。次に疎水化処理剤としてステアリン酸メチルエステル１８．０ｇを加えて３０分撹拌して、９０℃に昇温し、３０分撹拌しながら熟成させた後、濾過、水洗して副生成塩などを除去し、顔料ケーキをほぐした後、減圧乾燥機により４０℃で乾燥させモノアゾ黄色顔料組成物６（収量３９１．０ｇ）を得た。
【００６０】
【表１】
2006064902.tif 000005
なお、表１は一般式（Ｉ）及び（ＩＩ）の化合物中のＸ1〜Ｘ6及びＹ1〜Ｙ6に対応する官能基を示しており、例えば、Ｘ1＝２−ＮＯ2とは、Ｘ1としてベンゼン環の２位の位置にＮＯ2基を有することを意味する。
【００６１】
＜実施例１＞
スチレンモノマー３２０部とモノアゾ黄色顔料組成物１の２０部を容器中でよくプレミクスした後に、それを２０℃以下に保ったままビーズミルで１時間分散し、顔料分散ペーストを作製した。
【００６２】
イオン交換水７１０部に０．１Ｍ−Ｎａ3ＰＯ4水溶液４５０部を投入し、６０℃に加温した後、ＴＫ式ホモミキサー（特殊機化工業製）を用いて１１，０００ｒｐｍにて撹拌した。これに１．０Ｍ−ＣａＣｌ2水溶液７０部を徐々に添加し、Ｃａ3（ＰＯ4）2を含む分散媒体を得た。
【００６３】
・顔料分散ペースト１                                                  １７０部
・ｎ−ブチルアクリレート                                                ４０部
・パラフィンワックス（ｍ．ｐ．７５℃）                                  ２５部
・スチレン−メタクリル酸−メタクリル酸メチル共重合体                    １０部
・ジ−ｔｅｒｔ−ブチルサリチル酸金属化合物                                ３部
これらを６０℃に加温し、溶解・分散して単量体混合物とした。さらに６０℃に保持しながら、重合開始剤として２，２’−アゾビスイソブチロニトリル１０部を加えて溶解し、単量体組成物を調製した。
【００６４】
前記ホモミキサーの２リットルフラスコ中で調製した上記分散媒体に、上記単量体組成物を投入した。６０℃で、窒素雰囲気としたＴＫホモミキサーを用いて１００００ｒｐｍで２０分間撹拌し、単量体組成物を造粒した。その後パドル撹拌翼で撹拌しつつ６０℃で５時間反応させた後、８０℃で５時間撹拌し、重合を終了させた。室温まで冷却させた後、塩酸を加えてＣａ3（ＰＯ4）2を溶解し、濾過・水洗・乾燥することによりトナー粒子１を得た。
【００６５】
＜実施例２〜４＞
実施例１のモノアゾ黄色顔料組成物１のかわりにモノアゾ黄色顔料組成物２〜４を用いた以外は同様にしてトナー粒子２、３及び４を得た。
【００６６】
＜比較例１、２＞
実施例１のモノアゾ黄色顔料組成物１のかわりにモノアゾ黄色顔料組成物５もしくは６を用いた以外は同様にしてトナー粒子５及び６を得た。
【００６７】
以上作製したモノアゾ顔料組成物１〜６及び実施例１〜４、比較例１及び２のトナー粒子の試料につき以下の通りに試験を行った。
【００６８】
［モノアゾ顔料組成物の試験］
（ａ）体積平均粒径：サンプルの粒子径分布を、ＭｉｃｒｏｔｒａｃＵＰＡ（日機装社製）を用いて測定し、体積平均粒子径を求めた。
（ｂ）耐溶剤性度：前期の手順に従い、トルエン加温試験により透過スペクトルを分光光度計Ｕ−３３００（日立社製）を用いて測定し、耐溶剤性度を求めた。
（ｃ）疎水性度：前記の手順に従い、ＩＰＡ敵定試験より求めた。
【００６９】
［トナー粒子の物性評価］
（ａ）体積平均粒径：コールターカウンターのマルチサイザーＩＩ（コールター社製）を用いて求めた。電解液は、ＩＳＴＯＮ  Ｒ−ＩＩ（コールターサイエンティフィックジャパン社製）を使用した。
（ｂ）ガラス転移点（Ｔｇ）：ＤＳＣ−７（パーキンエルマー（Ｐｅｒｋｉｎ  Ｅｌｍｅｒ社製）を用いて昇温速度１０℃／ｍｉｎでＡＳＴＭ（Ｄ３４１８−８２）に準じて行った。Ｔｇは、２度目の昇温時のＤＳＣカーブより、吸熱ピークの中点をもってＴｇとした。
【００７０】
［現像剤の作製および評価］
得られた各トナー粒子を１００部に対して、ＢＥＴ法による比表面積が２００ｍ2／ｇである疎水性シリカ０．７部を外添して各トナーを調製した。これらのトナー７部に対し、スチレン−メタクリル酸メチル共重合体で表面被覆した、粒径４５μｍのフェライトキャリア９３部を混合し、各現像剤を調製した。
【００７１】
キヤノン製フルカラー複写機ＣＬＣ−５００に特開平６−３０１２４２号に開示された以下の改造を行った。現像器及び感光ドラムの距離を４００μｍとし、現像スリーブと感光ドラムの周速比を１．３：１とした。現像器においては、現像極の磁場の強さ１０００エルステッド、交番電界２０００Ｖｐｐ、周波数３０００Ｈｚであり、現像スリーブと感光ドラムとの距離は５００μｍとした。
【００７２】
上記ＣＬＣ−５００改造機に各現像剤を用いて画像出しを行った。現像条件は温度２３℃／湿度６０％ＲＨの環境下で現像コントラスト３００Ｖとした。普通紙に画像出しを行い着色力の評価を行い、また、オーバーヘッドプロジェクター（ＯＨＰ）用シートに同様に画像出しを行い、ＯＨＰにて投影することにより透明性の評価を行った。
【００７３】
画像の目視による評価は次の通りである。
５：非常に鮮明な黄色に発現し、優れた着色力または透明性を有しており、カラートナーとして優れている。
４：鮮明な黄色に発現し、十分な着色力または透明性を有しており、カラートナーとして使用できる。
３：若干、色に陰りがあり、着色力または透明性は十分ではないが、実用上問題なし。
２：赤味黄色となり、着色力または透明性は悪く、カラートナーとして使用できない。
１：褐色となり、着色力または透明性は劣悪であり、カラートナーとして使用できない。
【００７４】
以上の試験結果を以下の表２にまとめて示した。
【００７５】
【表２】
2006064902.tif 000006